ГЛАЗУРЬ
GLASE

Изобретение касается составов глазурей, которые могут быть использованы для нанесения на керамические изделия декоративно-художественного назначения.
Известна глазурь (цинковая), содержащая, мас.%.: пегматит 15,8; кварцевый песок 16,2; бура 13,9; борная кислота 4,6; глет свинцовый 14,8; кальцит 12,0; оксид цинка 22,7 [1]. Такая глазурь не является экологически безопасной, поскольку содержит токсичный компонент - глет свинцовый.
Задача изобретения состоит в получении экологически безопасной глазури.
Технический результат достигается тем, что глазурь, включающая кварцевый песок, буру, борную кислоту, оксид цинка, дополнительно содержит магнезит, причем компоненты находятся при следующем соотношении, мас.%: кварцевый песок 35-40; бура 20-25; борная кислота 20-25; оксид цинка 10-13; магнезит 5-7.
Глазурь получают следующим образом. Подготавливают и дозируют компоненты, например, согласно выбранному из таблицы составу.
Таблица
Компоненты
Содержание, мас.%, в составах
1
2
Кварцевый песок
40
35
Бура
20
25
Борная кислота
25
20
Оксид цинка
10
13
Мел
5
7
Компоненты измельчают, смешивают и сплавляют при температуре 1200-1250°C. Расплав гранулируют в воду. Полученную фритту подвергают помолу до полного прохождения через сетку 008 и подготавливают глазурную суспензию с влажностью 45-55%. Суспензию наносят в виде тонкого слоя на поверхность отформованных и высушенных керамических изделий и обжигают в интервале температур 750-850°C.
Глазурь экологически безопасна.
Источники информации
1. Акунова Л.Ф., Крапивин В.А. Технология производства и декорирования художественных керамических изделий. - М.: Высшая школа, 1984. - 207 с.